비수 전해액 제조 시 에 1 . 2 M LiPF 6 가 용해 된 유기 용매 87 . 5 g 에 첨가제 ( 데칸 니트릴 : 1 , 4 - 디시 아노 - 2 - 부 텐 = 1 : 1 몰 비 ) 0 . 5 g , 비닐 에 틸렌 카보 네이트 0 . 5 g , 1 , 3 - 프로판 설 톤 4 g , 플 루 오로 에 틸렌 카보 네이트 7 g 및 리튬 다 이 플 루 오로 ( 옥살 라토 ) 보레 이트 0 . 5 g 을 혼합 하 는 것 을 제외 하 고 는 상기 실시 예 1 과 동일 한 방법 으로 리튬 이 차 전지 용 비수 전해액 ( 하 기 표 1 참조 ) 과 이 를 포함 하 는 리튬 이 차 전지 를 제조 하 였 다 .